(57)【要約】【課題】強度に優れ，製造容易かつ安価な複合成形品及びその製造方法を提供すること。【解決手段】シートモールディングコンパウンド成形体２と該シートモールディングコンパウンド成形体２の片面に配設した発泡層３とよりなる複合成形品１。発泡層３は，シートモールディングコンパウンド成形体２の一部分を，発泡，固化時の収縮力によって挟持した状態で，シートモールディングコンパウンド成形体２と一体的に結合されている。この複合成形品１を製造するにあたっては，シートモールディングコンパウンド成形体２と対面する側に成形型を被覆し，両者の間に予備発泡樹脂粒子を注入し，水蒸気を導入して予備発泡樹脂粒子を加熱することにより発泡，固化させる。このときの収縮力により，発泡層３を，シートモールディングコンパウンド成形体２に挟持させる。【選択図】  図２
2004306472.tif 000002
【特許請求の範囲】
【請求項１】
シートモールディングコンパウンド成形体と該シートモールディングコンパウンド成形体の片面に配設した発泡層とよりなる複合成形品であって，
上記発泡層は，上記シートモールディングコンパウンド成形体の一部分を，発泡，固化時の収縮力によって挟持した状態で，上記シートモールディングコンパウンド成形体と一体的に結合されていることを特徴とする複合成形品。
【請求項２】
請求項１において，上記シートモールディングコンパウンド成形体は容器形状を有しており，一方上記発泡層は該シートモールディングコンパウンド成形体の外周に配設されており，
上記発泡層は，該シートモールディングコンパウンド成形体の外周より内方に向かう上記収縮力によって上記シートモールディングコンパウンド成形体を挟持し，該シートモールディングコンパウンド成形体に一体的に結合されていることを特徴とする複合成形品。
【請求項３】
請求項１において，上記シートモールディングコンパウンド成形体は，その表面に複数のリブが立設されており，
また，上記複数のリブの間にはリブが互いに接触しないリブ間隙を有しており，上記発泡層は，上記シートモールディングコンパウンド成形体の上記リブの間に配設されており，
かつ，上記発泡層は，上記収縮力によって上記リブを挟持し，上記シートモールディングコンパウンド成形体に一体的に結合されていることを特徴とする複合成形品。
【請求項４】
請求項１〜３のいずれか一項において，上記シートモールディングコンパウンド成形体は，上記発泡層を設ける結合面に少なくとも一つの突起部を有することを特徴とする複合成形品。
【請求項５】
請求項１〜４のいずれか一項において，上記シートモールディングコンパウンド成形体は，不飽和ポリエステル樹脂を含有していることを特徴とする複合成形品。
【請求項６】
請求項１〜５のいずれか一項において，上記シートモールディングコンパウンド成形体は，ガラス繊維，有機繊維の一方又は双方を含有していることを特徴とする複合成形品。
【請求項７】
請求項１〜６のいずれか一項において，上記発泡層は，スチレン系樹脂からなることを特徴とする複合成形品。
【請求項８】
金型を用いてシートモールディングコンパウンド成形体を成形し，該シートモールディングコンパウンド成形体を形状保持治具により保持すると共に，上記シートモールディングコンパウンド成形体と対面する側に発泡層形成用の成形型を被覆し，
次いで，上記成形型と上記シートモールディングコンパウンド成形体との間に形成されたキャビティ内に予備発泡樹脂粒子を注入し，その後，上記キャビティ内に水蒸気を導入して上記予備発泡樹脂粒子を加熱することにより上記予備発泡樹脂粒子を発泡させ，次いで冷却固化させて発泡層を形成することにより，
上記シートモールディングコンパウンド成形体の一部分を上記発泡層の上記発泡，固化時の収縮力によって挟持させ，両者を一体的に結合させてなる複合成形品を得ることを特徴とする複合成形品の製造方法。
【請求項９】
請求項８において，上記予備発泡樹脂粒子の注入は，上記シートモールディングコンパウンド成形体が１００℃以上の状態で行うことを特徴とする複合成形品の製造方法。
【請求項１０】
請求項８または９において，上記形状保持治具による上記シートモールディングコンパウンド成形体の保持は，該シートモールディングコンパウンド成形体を金型より取り出してその成形時の熱が残っている状態で行うことを特徴とする複合成形品の製造方法。
【請求項１１】
請求項８〜１０のいずれか１項において，上記形状保持治具と上記シートモールディングコンパウンド成形体との間には，その一部分に両者が接触しない空洞部が形成されていることを特徴とする複合成形品の製造方法。
【請求項１２】
請求項８〜１１のいずれか一項において，上記シートモールディングコンパウンド成形体は容器形状に形成し，一方上記発泡層は該シートモールディングコンパウンド成形体の外周に配設し，
上記発泡層は，該シートモールディングコンパウンド成形体の外周より内方に向かう上記収縮力によって上記シートモールディングコンパウンド成形体を挟持させ，該シートモールディングコンパウンド成形体に一体的に結合させることを特徴とする複合成形品の製造方法。
【請求項１３】
請求項８〜１１のいずれか一項において，上記シートモールディングコンパウンド成形体の表面には，複数のリブを立設し，
また，上記複数のリブの間にはリブが互いに接触しないリブ間隙を設け，上記発泡層は，上記シートモールディングコンパウンド成形体の上記リブの間に配設し，
かつ，上記発泡層は，上記収縮力によって上記リブを挟持させ，上記シートモールディングコンパウンド成形体に一体的に結合させることを特徴とする複合成形品の製造方法。
【請求項１４】
請求項８〜１３のいずれか一項において，上記シートモールディングコンパウンド成形体には，上位基発泡層を設ける結合面に少なくとも一つの突起部を設けることを特徴とする複合成形品の製造方法。
【発明の詳細な説明】
【０００１】
【技術分野】
本発明は，シートモールディングコンパウンド成形体と発泡層とよりなる複合成形品及びその製造方法に関する。
【０００２】
【従来技術】
従来より，ユニットバスの浴槽に，発泡成形体とシートモールディングコンパウンド成形体とからなる複合部材が用いられている（特許文献１参照）。ところで，シートモールディングコンパウンド成形体と発泡成形体とからなる複合部材は，従来は両成形体を接着剤によって接着している。
【０００３】
【特許文献１】
特開平６−１４３号公報
【０００４】
【解決しようとする課題】
しかしながら，上述のごとく，従来の複合部材は，シートモールディングコンパウンド成形体と発泡成形体とを接着剤により接着しているため，両成形体は，接着剤を塗布した部分のみにおいて互いに接着されているが，他の部分では隙間が生じた状態のままであるため，強度が弱い。
それ故，シートモールディングコンパウンド成形体と発泡成形体との接着強度を確保するためには，接合面に広く接着剤を塗布する必要がある。
しかしながら，天井材，床材，浴槽など，接合面積が大きいものには，接着剤の塗布に手間がかかり，また，原料コストも高くなるという問題が生じる。
【０００５】
本発明は，かかる従来の問題点に鑑みてなされたもので，強度に優れ，製造容易かつ安価な複合成形品及びその製造方法を提供しようとするものである。
【０００６】
【課題の解決手段】
第１の発明は，シートモールディングコンパウンド成形体と該シートモールディングコンパウンド成形体の片面に配設した発泡層とよりなる複合成形品であって，
上記発泡層は，上記シートモールディングコンパウンド成形体の一部分を，発泡，固化時の収縮力によって挟持した状態で，上記シートモールディングコンパウンド成形体と一体的に結合されていることを特徴とする複合成形品にある（請求項１）。
【０００７】
次に，本発明の作用効果につき説明する。
上記発泡層は，上記シートモールディングコンパウンド成形体の一部分を，上記収縮力によって挟持した状態で，該シートモールディングコンパウンド成形体と一体的に結合されている。そのため，シートモールディングコンパウンド成形体と発泡層との接合強度を確保し，強度に優れた複合成形品を得ることができる。
【０００８】
また，接着剤を用いる必要がないと共に接着剤の塗布作業も必要ない。それ故，原料コスト，生産コストを削減することができると共に，製造容易，製造期間短縮にもなる。
【０００９】
以上のごとく，本発明によれば，強度に優れ，製造容易かつ安価な複合成形品を提供することができる。
【００１０】
第２の発明は，金型を用いてシートモールディングコンパウンド成形体を成形し，該シートモールディングコンパウンド成形体を形状保持治具により保持すると共に，上記シートモールディングコンパウンド成形体と対面する側に発泡層形成用の成形型を被覆し，
次いで，上記成形型と上記シートモールディングコンパウンド成形体との間に形成されたキャビティ内に予備発泡樹脂粒子を注入し，その後，上記キャビティ内に水蒸気を導入して上記予備発泡樹脂粒子を加熱することにより上記予備発泡樹脂粒子を発泡させ，次いで冷却固化させて発泡層を形成することにより，
上記シートモールディングコンパウンド成形体の一部分を上記発泡層の上記発泡，固化時の収縮力によって挟持させ，両者を一体的に結合させてなる複合成形品を得ることを特徴とする複合成形品の製造方法にある（請求項５）。
【００１１】
本製造方法においては，上記キャビティ内において上記予備発泡樹脂粒子を加熱し，これを発泡させ，次いで冷却固化させる。この発泡，固化時における上記発泡層の収縮力によってシートモールディングコンパウンド成形体の一部分を挟持させ，結合させる。そのため，シートモールディングコンパウンド成形体と発泡層の接合強度を確保し，強度に優れた複合成形品を製造することができる。
また，上記シートモールディングコンパウンド成形体と発泡層との接着に，接着剤を用いる必要がないため，上記のごとく原料コスト，生産コストを削減することができると共に，製造容易，製造期間短縮にもなる。
【００１２】
以上のごとく，本発明によれば，強度に優れ，製造容易かつ安価な複合成形品の製造方法を提供することができる。
【００１３】
【発明の実施の形態】
上記第１の発明（請求項１）において，上記シートモールディングコンパウンド成形体とは，シートモールディングコンパウンドを成形したものであり，該シートモールディングコンパウンドとは，主に樹脂を繊維に含浸させ増強したシート状材料をいい，一般にはＳＭＣと称されている。
【００１４】
上記シートモールディングコンパウンド成形体中における繊維の含有量は，５〜７０重量％であることが好ましい。上記含有量が５重量％未満の場合には，シートモールディングコンパウンド成形体の強度を充分確保することが困難となるおそれがある。一方，上記含有量が７０重量％を超えると，樹脂が充分に硬化せず，均一な成形体を得ることが困難となるおそれがある。
また，上記含有量は４０〜７０重量％であることが更に好ましい。
【００１５】
上記発泡層としては，例えば発泡性熱可塑性樹脂を発泡させることにより形成したものがある。
また，上記発泡層の収縮率は，０．２〜０．５％であることが好ましい。
該収縮率が０．２％未満の場合には，上記発泡層の収縮力によるシートモールディングコンパウンド成形体の一部分の挟持が不充分となるおそれがある。一方，上記収縮率が０．５％を超える場合には，発泡層に変形が生じたり，ひびが入り破損を生じるおそれがある。
なお，収縮率は，例えば，上記発泡層単独で発泡成形した時における，金型寸法と出来上がった成形品寸法との差によって算出する。
また，上記複合成形品は，例えば，ユニットバスの浴槽，天井材，床材，壁材，或いは屋外に設置する受水槽等として用いられる。
【００１６】
また，上記シートモールディングコンパウンド成形体は容器形状を有しており，一方上記発泡層は該シートモールディングコンパウンド成形体の外周に配設されており，
上記発泡層は，該シートモールディングコンパウンド成形体の外周より内方に向かう上記収縮力によって上記シートモールディングコンパウンド成形体を挟持し，該シートモールディングコンパウンド成形体に一体的に結合されているものであってもよい（請求項２）。
この場合には，上記複合成形品を，例えば，ユニットバスの浴槽，屋外に設置する受水槽等として用いることができる。
【００１７】
また，上記シートモールディングコンパウンド成形体は，その表面に複数のリブが立設されており，
また，上記複数のリブの間にはリブが互いに接触しないリブ間隙を有しており，上記発泡層は，上記シートモールディングコンパウンド成形体の上記リブの間に配設されており，
かつ，上記発泡層は，上記収縮力によって上記リブを挟持し，上記シートモールディングコンパウンド成形体に一体的に結合されていることが好ましい（請求項３）。
【００１８】
この場合には，上記複合成形品を，例えば，天井材，床材，壁材等として用いることができる。
また，上記複数のリブの間にはリブ間隙を有し，上記発泡層は，上記リブの間に配設されているため，上記発泡層が収縮する際，その収縮力によって上記リブを挟持することができる。
【００１９】
また，上記シートモールディングコンパウンド成形体は，上記発泡層を設ける結合面に少なくとも一つの突起部を有することが好ましい（請求項４）。
この場合には，上記発泡層が上記突起部に係合する状態となるため，上記発泡層とシートモールディングコンパウンド成形体との結合力をより高めることができる。
【００２０】
また，上記シートモールディングコンパウンド成形体は，不飽和ポリエステル樹脂を含有していることが好ましい（請求項５）。
この場合には，粘度の調節，硬化時間の調節が容易であり，かつ安価なシートモールディングコンパウンド成形体を得ることができる。
また，上記シートモールディングコンパウンド成形体が含有する熱硬化性樹脂は，エポキシ樹脂，フェノール樹脂，ウレタン樹脂等であってもよい。また，得ようとするシートモールディングコンパウンド成形体の大きさ，形状，耐久性等を考慮して，ビニルエステル樹脂を併用することもできる。
【００２１】
また，上記シートモールディングコンパウンド成形体は，ガラス繊維，有機繊維の一方又は双方を含有していることが好ましい（請求項６）。
この場合には，安価な材料でシートモールディングコンパウンド成形体の強度を向上させることができる。
上記有機繊維としては，例えば，ビニロン繊維，ポリエステル繊維，フェノール繊維，カーボン繊維等がある。
【００２２】
また，上記繊維がガラス繊維である場合には，その長さは３〜５０ｍｍであることが好ましい。長さが３ｍｍ未満の場合には，上記シートモールディングコンパウンド成形体の強度を充分向上させることが困難となるおそれがある。一方，長さが５０ｍｍを超える場合には，繊維が５０ｍｍ以下の隙間に充分に入り切らず，成形が困難となるおそれがある。
また，上記ガラス繊維の長さは，６〜２５ｍｍであることが更に好ましい。
また，上記ガラス繊維や有機繊維のチョップドマット，織布，又は不織布を用いて上記シートモールディングコンパウンド成形体を得ることもできる。
【００２３】
また，上記発泡層は，スチレン系樹脂からなることが好ましい（請求項７）。この場合には，ポリエステル樹脂と熱接着するという利点がある。
上記スチレン系樹脂としては，例えば，発泡ポリスチレン，発泡ハイインパクトポリスチレン，発泡ＡＢＳ，発泡ポリエチレン−スチレン共重合樹脂等がある。
【００２４】
次に，第２の発明（請求項８）において，上記形状保持治具は，シートモールディングコンパウンド成形体の形状を保持して，これを発泡層形成用成形型に取付けるための治具である。該形状保持治具は，例えばシートモールディングコンパウンド成形体の凹部内に着脱可能に装着できる形状のものを用いる。また，上記形状保持治具には，金属，樹脂などの材料を用いる。
【００２５】
また，上記予備発泡樹脂粒子の注入は，上記シートモールディングコンパウンド成形体が１００℃以上の状態で行うことが好ましい（請求項９）。
この場合には，上記予備発泡樹脂粒子の発泡効率を向上させることができる。それ故，また，発泡層の発泡，固化時の収縮力を確保することができ，シートモールディングコンパウンド成形体との結合力を確保することができる。
上記予備発泡樹脂粒子の材料としては，上記スチレン系樹脂などがある。
【００２６】
また，上記形状保持治具による上記シートモールディングコンパウンド成形体の保持は，該シートモールディングコンパウンド成形体を金型より取り出してその成形時の熱が残っている状態で行うことが好ましい（請求項１０）。
この場合には，上記キャビティ内に導入した予備発泡樹脂粒子を加熱する際，上記シートモールディングコンパウンド成形体の成形時の熱を利用することができる。そのため，外部から水蒸気によって与えるべき熱量を低減することができ，省エネルギーを図ることができる。また，これにより，複合成形品の製造コストの低減と共に生産効率の向上を図ることができる。
【００２７】
また，上記形状保持治具と上記シートモールディングコンパウンド成形体との間には，その一部分に両者が接触しない空洞部が形成されていることが好ましい（請求項１１）。
この場合には，上記キャビティ内に導入した水蒸気の熱が，上記形状保持治具に奪われることを抑制することができる。これにより，発泡層の発泡が充分に進行する。また，発泡，固化時における収縮力を確保することができ，シートモールディングコンパウンド成形体との結合強度を向上させることができる。
【００２８】
また，上記シートモールディングコンパウンド成形体は容器形状に形成し，一方上記発泡層は該シートモールディングコンパウンド成形体の外周に配設し，
上記発泡層は，該シートモールディングコンパウンド成形体の外周より内方に向かう上記収縮力によって上記シートモールディングコンパウンド成形体を挟持させ，該シートモールディングコンパウンド成形体に一体的に結合させることもできる（請求項１２）。
この場合には，例えば，ユニットバスの浴槽，屋外に設置する受水槽等として用いることができる複合成形品を製造することができる。
【００２９】
また，上記シートモールディングコンパウンド成形体の表面には，複数のリブを立設し，
また，上記複数のリブの間にはリブが互いに接触しないリブ間隙を設け，上記発泡層は，上記シートモールディングコンパウンド成形体の上記リブの間に配設し，
かつ，上記発泡層は，上記収縮力によって上記リブを挟持させ，上記シートモールディングコンパウンド成形体に一体的に結合させることもできる（請求項１３）。
【００３０】
この場合には，例えば，天井材，床材，壁材等として用いることができる複合成形品を製造することができる。
また，上記複数のリブの間にはリブ間隙を有し，上記発泡層を上記リブの間に配設するため，上記発泡層が収縮する際，その収縮力によって上記リブを挟持することができる。
【００３１】
また，上記シートモールディングコンパウンド成形体には，上位基発泡層を設ける結合面に少なくとも一つの突起部を設けることが好ましい（請求項１４）。
この場合には，上記発泡層が上記突起部に係合する状態となるため，上記発泡層とシートモールディングコンパウンド成形体との結合力をより高めることができる。
【００３２】
【実施例】
（実施例１）
本発明の実施例にかかる複合成形品及びその製造方法につき，図１〜図７を用いて説明する。
上記複合成形品１は，図１〜図３に示すごとく，シートモールディングコンパウンド成形体２と該シートモールディングコンパウンド成形体２の片面に配設した発泡層３とよりなる。
該発泡層３は，上記シートモールディングコンパウンド成形体２の一部分を，発泡，固化時の収縮力（図２の矢印Ｆ）によって挟持した状態で，上記シートモールディングコンパウンド成形体２と一体的に結合されている。
【００３３】
上記シートモールディングコンパウンド成形体２は，不飽和ポリエステル樹脂及びガラス繊維を含有している。該ガラス繊維の長さは，６〜２５ｍｍであり，シートモールディングコンパウンド成形体中におけるガラス繊維の含有量は，４０〜７０重量％である。
上記発泡層３は，スチレン系樹脂，具体的には発泡ポリスチレンからなる。
【００３４】
図１，図２に示すごとく，上記シートモールディングコンパウンド成形体２は容器形状を有しており，一方上記発泡層３は該シートモールディングコンパウンド成形体２の外周に配設されている。
上記発泡層３は，該シートモールディングコンパウンド成形体２の外周より内方に向かう上記収縮力によって上記シートモールディングコンパウンド成形体２を挟持し，該シートモールディングコンパウンド成形体２に一体的に結合されている。
具体的には，本例の上記複合成形品１は，ユニットバスの浴槽として用いられる。
【００３５】
次に，本例の複合成形品１の製造方法につき説明する。
即ち，まず，図４，図５に示すごとく，金型４を用いてシートモールディングコンパウンド成形体２を成形する。
そして，図６に示すごとく，該シートモールディングコンパウンド成形体２を形状保持治具５により保持すると共に，図７に示すごとく，上記シートモールディングコンパウンド成形体２と対面する側に発泡層形成用の成形型６を被覆する。
【００３６】
次いで，上記成形型６と上記シートモールディングコンパウンド成形体２との間に形成されたキャビティ６１内に予備発泡樹脂粒子３１を注入する。
その後，上記キャビティ６１内に水蒸気を導入して上記予備発泡樹脂粒子３１を加熱することにより上記予備発泡樹脂粒子３１を発泡させ，次いで冷却固化させて発泡層３を形成する。これにより，上記シートモールディングコンパウンド成形体２の一部分を上記発泡層３の上記発泡，固化時の収縮力によって挟持させる。
このようにして，図１〜図３に示すごとく，シートモールディングコンパウンド成形体２と発泡層３とを一体的に結合させてなる複合成形品１としての浴槽を得る。
【００３７】
以下，詳細に説明する。
図３に示すごとく，上記発泡層３は，上記予備発泡樹脂粒子３１が発泡した発泡樹脂粒子３１０が互いに融着してなる。
【００３８】
図４，図５に示すごとく，上記シートモールディングコンパウンド成形体２を成形するための金型４は，凹状型面４１１を有する上型４１と，凸状型面４２１を有する下型４２とからなる。
そして，シート状のシートモールディングコンパウンドを複数枚重ね合わせた積層体２０を，上記下型４２と上型４１との間に配置すると共に型締めすることにより，上記浴槽の形状に成形する。このときの金型温度は約１３０℃であり，型締め圧力は約６０ｋｇ／ｃｍ２である。型締めの状態で５分間維持し，シートモールディングコンパウンド成形体２を熱硬化させる。その後，金型４よりシートモールディングコンパウンド成形体２を取り出し，図６に示すごとく，形状保持治具５に移動し，保持させる。
上記形状保持治具５は，シートモールディングコンパウンド成形体２の開口部分に嵌合できる大きさの凸状体であり，金属製である。
【００３９】
このときのシートモールディングコンパウンド成形体２の温度は，金型４とほぼ同じ約１３０℃である。即ち，上記形状保持治具５による上記シートモールディングコンパウンド成形体２の保持は，該シートモールディングコンパウンド成形体２を金型４より取り出してその成形時の熱が残っている状態で行う。
【００４０】
次に，図７に示すごとく，上記形状保持治具５に保持されたシートモールディングコンパウンド成形体２の上方から，発泡層形成用の成形型６を被覆し，固定する。該成形型６の型壁６１１は，凹状に形成されており，上記シートモールディングコンパウンド成形体２の上方から上記成形型６を配置したとき，シートモールディングコンパウンド成形体２と型壁６１１との間に，発泡層３を形成するためのキャビティ６１が形成される。
【００４１】
図６に示すごとく，上記形状保持治具５は，上記シートモールディングコンパウンド成形体２の開口部２１に沿った形状の凸部５２を有する。該凸部５２は，上記シートモールディングコンパウンド成形体２の凹部２２の深さよりも低く形成されている。これにより，上記シートモールディングコンパウンド成形体２を形状保持治具５に保持させたとき，上記凸部５２が上記開口部２１に嵌入する。そして，上記凹部２２と形状保持治具５との間には空洞部５１が形成される。
【００４２】
また，上記成形型６は，その内部に水蒸気導入用のチャンバー６２を有する。上記キャビティ６１の型壁６１１には，多数の蒸気孔６３が穿設されている。また，上記チャンバー６２には，蒸気導入管６４１，冷却水導入管６４２，冷却水排出管６４３がそれぞれ接続されている。また，蒸気導入管６４１には空気導入管６４４が接続されており，また，冷却水排出管６４３には真空引き用の吸引管６４５が接続されている。これらの配管には，それぞれ開閉自在の開閉弁６４９が配設されている。
【００４３】
上記型壁６１１には，予備発泡樹脂粒子３１をキャビティ６１に充填するための充填ガン６５が接続されている。
また，上記形状保持治具５と上記シートモールディングコンパウンド成形体２との間には，その一部分に両者が接触しない空洞部５１が形成されている。
【００４４】
上記キャビティ６１に予備発泡樹脂粒子３１を注入するに当っては，上記シートモールディングコンパウンド成形体２が１００℃以上の状態で行う。また，予備発泡樹脂粒子３１の充填は，圧力５ｋｇ／ｃｍ２の空気により充填ガン６５を通して行う。
【００４５】
次いで，発泡層３の形成に当っては，上記蒸気導入管６４１から水蒸気をチャンバー６２へ導入し，これを上記蒸気孔６３からキャビティ６１内の予備発泡樹脂粒子３１へ送り込む。水蒸気の圧力は，１．０ｋｇ／ｃｍ２Ｇである。
これにより，キャビティ６１内の予備発泡樹脂粒子３１を加熱し，発泡させ，互いに融着させる。これにより，上記発泡層３を形成する。
【００４６】
次いで，上記冷却水導入管６４２から冷却水をチャンバー６２へ導入して，上記発泡層３及び上記シートモールディングコンパウンド成形体２を冷却する。
上記発泡層３は，この発泡，冷却の際に収縮して，その収縮力により，上記シートモールディングコンパウンド成形体２を外側から挟持する状態となる。なお，このときの収縮率は約０．３％である。
次いで，型開きして，図１，図２に示す複合成形品１を得る。
【００４７】
次に，本例の作用効果につき説明する。
上記発泡層３は，図２，図３に示すごとく，上記シートモールディングコンパウンド成形体２の一部分を，上記収縮力（矢印Ｆ）によって挟持した状態で，該シートモールディングコンパウンド成形体と一体的に結合されている。そのため，シートモールディングコンパウンド成形体２と発泡層３との接合強度を確保し，強度に優れた複合成形品１を得ることができる。
【００４８】
また，接着剤を用いる必要がないと共に接着剤の塗布作業も必要ない。それ故，原料コスト，生産コストを削減することができると共に，製造容易，製造期間短縮にもなる。
【００４９】
また，上記シートモールディングコンパウンド成形体２は，不飽和ポリエステル樹脂を含有しているため，粘度の調節，硬化時間の調節が容易であり，かつ安価である。
また，上記シートモールディングコンパウンド成形体２は，ガラス繊維を含有しているため，強度が高いという利点がある。
【００５０】
また，上記予備発泡樹脂粒子３１の注入は，上記シートモールディングコンパウンド成形体２が１００℃以上の状態で行うため，上記予備発泡樹脂粒子３１の発泡効率を向上させることができる。それ故，また，発泡層３の発泡，固化時の収縮力を確保することができ，シートモールディングコンパウンド成形体２との結合力を確保することができる。
【００５１】
また，上記形状保持治具５による上記シートモールディングコンパウンド成形体２の保持は，該シートモールディングコンパウンド成形体２を金型４より取り出してその成形時の熱が残っている状態で行う。これにより，上記キャビティ６１内に導入した予備発泡樹脂粒子３１を加熱する際，上記シートモールディングコンパウンド成形体２の成形時の熱を利用することができるため，外部から水蒸気によって与えるべき熱量を低減することができる。それ故，複合成形品１の製造コストを低減することができる。
また，シートモールディングコンパウンド成形体２は，金型４より取り出した後，直ちに上記形状保持治具５により保持するので，変形，収縮することがない。
【００５２】
また，上記形状保持治具５と上記シートモールディングコンパウンド成形体２との間には，その一部分に両者が接触しない空洞部５１が形成されている。この場合には，上記キャビティ６１内に導入した水蒸気の熱が，上記形状保持治具５に奪われることを抑制することができる。
これにより，発泡層３の発泡が充分に進行する。また，発泡，固化時における収縮力を確保することができ，シートモールディングコンパウンド成形体２との結合強度を向上させることができる。
【００５３】
以上のごとく，本例によれば，強度に優れ，製造容易かつ安価な複合成形品及びその製造方法を提供することができる。
【００５４】
（実施例２）
本例は，図８に示すごとく，シートモールディングコンパウンド成形体２における発泡層３を設ける結合面２１に，半球状の突起部２２を設けた例である。
該半球状の突起部２２は，上記シートモールディングコンパウンド成形体２の上記結合面２１，即ち容器形状の側面２１１及び底面２１２の外側に突出形成されている。
【００５５】
また，該突起部２２は，シートモールディングコンパウンド成形体２の成形時に一体的に成形してもよいし，別途作製した突起部２２を，シートモールディングコンパウンド成形体２の成形後に接着剤等を用いて接着してもよい。
また，上記突起部２２は，例えば半径約３０ｍｍ，突出高さ約１０ｍｍである。
その他は，実施例１と同様である。
【００５６】
この場合には，上記発泡層３が上記収縮力による挟持の他に，上記突起部２２にも係合する状態となるため，上記発泡層３とシートモールディングコンパウンド成形体２との結合力をより高めることができる。
その他，実施例１と同様の作用効果を有する。
【００５７】
（実施例３）
本例は，図９に示すごとく，シートモールディングコンパウンド成形体２における発泡層３を設ける結合面２１に，帯状の突起部２２０を設けた例である。
該突起部２２０は，上記シートモールディングコンパウンド成形体２の上記結合面２１のうち容器形状の側面２１１の外側に一連に突出形成されている。
上記突起部２２０の突出量は，例えば約１５ｍｍとすることができる。
その他は，実施例２と同様の構成を有し，同様の作用効果を有する。
【００５８】
（実施例４）
本例は，図１０，図１１に示すごとく，天井材，床材，壁材等として用いる板状の複合成形品１の例である。
該複合成形品１を構成するシートモールディングコンパウンド成形体２は，その表面に複数のリブ２３を立設してなる。
【００５９】
上記複数のリブ２３の間にはリブ２３が互いに接触しないリブ間隙２４を有している。そして，図１０に示すごとく，発泡層３は，上記シートモールディングコンパウンド成形体２の上記リブ２３の間に配設されている。
上記発泡層３は，発泡，固化時の収縮力（図１０の矢印Ｆ）によって上記リブ２３を挟持し，上記シートモールディングコンパウンド成形体２に一体的に結合されている。
【００６０】
上記リブ２３は，上記シートモールディングコンパウンド成形体２の意匠面２５と反対側の裏側面２６に配設されている。そして，該リブ２３の寸法は，例えば，幅約５ｍｍ，高さ２５ｍｍである。
また，上記リブ２３は，上記シートモールディングコンパウンド成形体２の成形時に一体的に成形することができる。
その他は，実施例１と同様である。
【００６１】
本例の場合には，上記複合成形品１を，例えば，天井材，床材，壁材等として用いることができる。
また，上記複数のリブ２３の間にはリブ間隙２４を有し，上記発泡層３は，上記リブ２３の間に配設されているため，上記発泡層３が収縮する際，例えば図１０に示す矢印Ｆの方向の収縮力によって上記リブ２３を挟持することができる。
その他，実施例１と同様の作用効果を有する。
【図面の簡単な説明】
【図１】実施例１における，複合成形品の斜視図。
【図２】図１のＡ−Ａ線矢視断面図。
【図３】実施例１における，シートモールディングコンパウンド成形体と発泡層の部分拡大断面図。
【図４】実施例１における，シートモールディングコンパウンド成形体の成形方法の説明図。
【図５】図４に続く，シートモールディングコンパウンド成形体の成形方法の説明図。
【図６】実施例１における，形状保持治具に保持されたシートモールディングコンパウンド成形体の説明図。
【図７】実施例１における，発泡層の形成方法の説明図。
【図８】実施例２における，シートモールディングコンパウンド成形体の正面図。
【図９】実施例３における，シートモールディングコンパウンド成形体の正面図。
【図１０】実施例４における，複合成形品の裏面図。
【図１１】実施例４における，シートモールディングコンパウンド成形体の斜視図。
【符号の説明】
１．．．複合成形品，
２．．．シートモールディングコンパウンド成形体，
３．．．発泡層，
４．．．金型，
５．．．形状保持治具，
６．．．成形型，
【図１】
2004306472.tif 000003
【図２】
2004306472.tif 000004
【図３】
2004306472.tif 000005
【図４】
2004306472.tif 000006
【図５】
2004306472.tif 000007
【図６】
2004306472.tif 000008
【図７】
2004306472.tif 000009
【図８】
2004306472.tif 000010
【図９】
2004306472.tif 000011
【図１０】
2004306472.tif 000012
【図１１】
2004306472.tif 000013